(57)【要約】【課題】広い視野角度で光の高反射率が得られる反射型スクリーンを提供する。【解決手段】投射光を反射することで画像表示を行う反射型スクリーンであって、艶消し面が入射側に向けられたアルミ箔を反射層として有することを特徴とする反射型スクリーン。【選択図】図１
2007025043.tif 000002
【特許請求の範囲】
【請求項１】
投射光を反射することで画像表示を行う反射型スクリーンであって、艶消し面が入射側に向けられたアルミ箔を反射層として有することを特徴とする反射型スクリーン。
【請求項２】
艶消し面の表面粗さＲａ（平均粗さ）が０．３０μ以下である、請求項１に記載の反射型スクリーン。
【請求項３】
前記の艶消し面の表面に透明樹脂コーテングが施されてなる、請求項１または２に記載の反射型スクリーン。
【請求項４】
反射層の裏面側に、繊維材料からなる基材層が貼り合わされてなる、請求項１〜３のいずれかに記載の反射型スクリーン。
【請求項５】
基材層を形成する繊維材料がポリエステル繊維である、請求項４に記載の反射型スクリーン。
【請求項６】
基材層の剛軟度が、ＪＩＳ１０９６−９０法で測定して１５〜３０ｃｍの範囲である、請求項４または５に記載の反射型スクリーン。
【請求項７】
基材層が黒色に着色してなる、請求項４〜６のいずれかに記載の反射型スクリーン。
【請求項８】
基材層の面積を反射層の面積よりも大きくすることにより、反射層の周囲にブラックマスクを形成してなる、請求項４〜７のいずれかに記載の反射型スクリーン。
【請求項９】
反射型スクリーンに投射光を投射した際、ピークゲイン値が２．０以上である、請求項１〜８のいずれかに記載の反射型スクリーン。
【請求項１０】
反射型スクリーンに投射光を投射した際、ハーフゲインの視野角の幅が−３０度〜＋３０度よりも広角度である、請求項１〜９のいずれかに記載の反射型スクリーン。
【発明の詳細な説明】
【技術分野】
【０００１】
本発明は、投射光を反射することで画像表示を行う反射型スクリーンに関するものである。
【背景技術】
【０００２】
従来、反射型スクリーンとしては、熱可塑性樹脂シートの面に樹脂含浸紙を一体積層したもの（例えば、特許文献１参照）、アムンゼン織りの組織からなる布帛を用いたもの（例えば、特許文献２参照）、ホワイトシートにシルバーインキやパールインキを塗布したもの（例えば、特許文献３参照）などが提案されている。
【０００３】
しかしながら、熱可塑性樹脂シートや布帛などからなる反射型スクリーンでは、光の反射率の点で十分とは言えなかった。また、シルバーインキやパールインキを塗布した反射型スクリーンでは、狭い視野角の範囲内でしか光の高反射率が得られない、また、ギラギラしたまぶしさがあるという問題があった。
なお、特許文献４では、アルミ箔の艶消し面を利用した遮熱スクリーンが提案されているが、投射光を反射することで画像表示を行う反射型スクリーンに関するものではない。
【０００４】
【特許文献１】特開２００２−２５８４０９号公報
【特許文献２】特開２００３−２０７８５２号公報
【特許文献３】特開平５−２１６１２３号公報
【特許文献４】特開２００１−９９９６号公報
【発明の開示】
【発明が解決しようとする課題】
【０００５】
本発明は上記の背景に鑑みなされたものであり、その目的は、広い視野角度で光の高反射率が得られる反射型スクリーンを提供することにある。
【課題を解決するための手段】
【０００６】
本発明者は、上記目的を達成するため鋭意検討した結果、反射型スクリーンの反射面として、アルミ箔の艶消し面を利用することにより、広い視野角度で高い光の反射率が得られることを見出し、さらに鋭意検討を重ねることにより本発明に想到した。
【０００７】
かくして、本発明によれば「投射光を反射することで画像表示を行う反射型スクリーンであって、艶消し面が入射側に向けられたアルミ箔を反射層として有することを特徴とする反射型スクリーン。」が提供される。
その際、艶消し面の表面粗さＲａ（平均粗さ）が０．３０以下であることが好ましい。また、前記艶消し面の表面に透明樹脂コーテングが施されていることが好ましい。
【０００８】
本発明の反射型スクリーンにおいて、反射層の裏面側に、繊維材料からなる基材層が貼り合わされていることが好ましい。かかる基材層を形成する繊維材料としては、ポリエステル繊維が好ましい。かかる基材層は、ＪＩＳ１０９６−９０法で測定して剛軟度が１５ｃｍ〜３０ｃｍの範囲内であることが好ましい。また、基材層が黒色に着色していることが好ましい。かかる黒色に着色した基材層の面積を反射層の面積よりも大きくすることにより、反射層の周囲にブラックマスクを形成することができ好ましい。また、反射型スクリーンに投射光を投射した際、ピークゲイン値が２．０以上であることが好ましい。さらには、反射型スクリーンに投射光を投射した際、ハーフゲインの視野角の幅が−３０度〜＋３０度よりも広角度であることが好ましい。
【発明の効果】
【０００９】
本発明によれば、広い視野角度で光の高反射率が得られる反射型スクリーンが提供される。
【発明を実施するための最良の形態】
【００１０】
以下、本発明の実施の形態について詳細に説明する。
アルミ箔は、製造工程上、その片面のみが鏡面で反対側が表面粗さＲａ（平均粗さ）で０．２０以上の艶消し面となっている。本発明の反射型スクリーンにおいて、アルミ箔の艶消し面が入射側を向くように、アルミ箔が反射層として含まれる。このように、アルミ箔の艶消し面を入射側に向けることにより、投射光が適度に拡散しながら反射されるので、広い視野角度で光の高反射率が得られる。ここで、アルミ箔の鏡面が入射側に向いていると、狭い視野角の範囲内でしか光の高反射率が得られず、また、ギラギラしたまぶしさがあり好ましくない。
【００１１】
かかる艶消し面の表面粗さとしては、表面粗さＲａ（平均粗さ）で０．３０以下（好ましくは０．２０〜０．３０）であることが好ましい。表面粗さＲａ（平均粗さ）が０．３０よりも大きいと、光の高反射率が得られないおそれがある。なお、表面粗さＲａ（平均粗さ）で０．３０以下の艶消し面を有するアルミ箔としては、住軽アルミ箔（株）製「ＢＥＳＰＡ」（商品名）が好適に例示される。
【００１２】
また、前記アルミ箔の艶消し面に微細エンボス処理が施されていると、さらに広い視野角の範囲で光の高反射率が得られ好ましい。なお、かかる微細エンボス処理により形成される微細凹凸の表面粗さとしては、表面粗さＲａ（平均粗さ）で０．１５〜０．２５の範囲であることが好ましい。
かかるアルミ箔の厚さは特に限定されないが、実用上２０〜４０μｍの範囲であることが好ましい。
【００１３】
さらに、前記艶消し面の表面に透明樹脂がコーテングされていると、耐光劣化防止、さび防止、アルミ箔の外傷からの保護、ギラツキ防止効果が得られ好ましい。かかる透明樹脂としては、セルロース誘導体、スチレン樹脂、スチレン共同体、アクリル樹脂、メタクリル樹脂、ロジンエステル樹脂、ポリ酢酸ビニル樹脂、ポリ塩化ビニル樹脂、塩化ビニル−酢酸ビニル共重合体、ポリエステル樹脂（ポリエチレンテレフタレート樹脂）、ポリウレタン樹脂、ブチラール樹脂、ポリアミド樹脂などが例示される。なかでも、アクリル樹脂が特に好ましい。
【００１４】
本発明の反射型スクリーンにおいて、反射層の裏面側（投射光が当らない側）に、繊維材料からなる基布が貼り合わされていると、適度な柔軟性とハリコシを持ったロール収納可能な反射型スクリーンとすることができ好ましい。
【００１５】
その際、繊維材料としては、ポリエステル繊維、ナイロン繊維、ポリプロピレン繊維、ポリエチレン繊維、塩ビ繊維など公知のものが例示される。なかでも、ポリエステル繊維が最も好ましく例示される。ポリエステル繊維を採用することにより、基布を耐光性よく染色することが可能になる。
【００１６】
かかるポリエステルとしては、主たる繰り返し単位がエチレンテレフタレートであるポリエチレンテレフタレート系ポリエステル、主たる繰り返し単位がブチレンテレフタレートであるポリブチレンテレフタレート系ポリエステル、主たる繰り返し単位がトリメチレンテレフタレートであるポリトリメチレンテレフタレート系ポリエステルが好ましく例示される。
【００１７】
前記の繊維材料中には、必要に応じて、微細孔形成剤、カチオン可染剤、着色防止剤、熱安定剤、難燃剤、蛍光増白剤、艶消し剤、着色剤、帯電防止剤、吸湿剤、抗菌剤、無機微粒子、マイナスイオン発生剤等を１種又は２種以上を添加してもよい。
【００１８】
繊維材料の繊維形態としては、総繊度５０〜３００ｄｔｅｘ、単糸繊度、１〜５ｄｔｅｘ、フィラメント数３０〜２００程度のマルチフィラメント（長繊維）であることが好ましい。なお、かかるマルチフィラメントには、通常の仮撚捲縮加工や空気加工が施されていてもよい。
【００１９】
基布の構造体としては織編物やフィルム及びその複合体であり、ロール構造が可能でかつロールの開閉を行っても皺がよらない構造体が必要となる。このため適度なハリコシと柔軟性が必要となり、ＪＩＳ１０９６−９０法で測定して剛軟度が１５ｃｍ〜３０ｃｍであることが好ましい。１５ｃｍ以下であると容易に皺が入り易く３０ｃｍ以上では柔軟性が損なわれ、ロール収納ができなくなるおそれがある。
【００２０】
かかる基布は無着色でもよいが、黒色に着色されていることが好ましい。基布を黒色に着色し、図１に示すように、基材層の面積を反射層の面積よりも大きくすることにより、反射層の周囲にブラックマスクを形成することができ、反射型スクリーンを使用した際、画像表示が鮮明となり好ましい。
【００２１】
反射層の裏面側に基布を貼り合わせる方法としては、特に限定されず、貼りあわせる両者の間にや低融点ナイロン不織布などをはさんで融着させる融着法、アクリル系、ウレタン系、ポリエステル系あるいは溶融性パウダなどの接着剤を用いて接着する方法があげられる。なかでも、無黄変型の湿気硬化ウレタン接着剤（例えば、三井武田ケミカル（株）製タケメルトＭＡ３５０１（商品名）など）が耐光堅牢性の点で好ましい。なお、接着剤を用いて接着する方法には、ドクター方式、ローラ方式、反転方式、スプレー方式などがあり、これらの手段を適宜選択することができる。
【００２２】
なお、貼り合わせる前および／または後に、基布に染色加工だけでなく、起毛加工、バフ加工、エンボス加工、カレンダー加工が施されていてもよい。さらには、難燃剤、吸湿吸水剤、マイナスイオン発生剤などの各種機能剤が付加されていてもよい。
【００２３】
本発明の反射型スクリーンにおいて、前述のようにアルミ箔の艶消し面が入射側に向けられているので、投射光が適度に拡散しながら反射されるので、広い視野角度で光の高反射率が得られる。ここで、ピークゲイン値としては、２．０以上（より好ましくは２．５以上）であることが好ましい。また、かかる視野角度の幅としては、ハーフゲインの視野角の幅が−３０度〜＋３０度よりも広角度であることが好ましい。
【実施例】
【００２４】
次に本発明の実施例を詳述するが、本発明はこれらによって限定されるものではない。なお、実施例中の各測定項目は下記の方法で測定した。
＜ピークゲイン値およびハーフゲインの視野角度の幅＞
反射型スクリーンのゲインを分光放射輝度計（ミノルタ社製、ＣＳ−１０００）で測定した。その際、光源は測定対象物と同位置関係を保持し、シーケンサー制御によって−８５度〜−２．５度および＋２．５〜＋８５度間を円運動し、各位置でゲインを測定することにより、ピークゲイン値およびハーフゲインの視野角度の幅を測定した。なお、ゲインとは、白色板に光を照射した際の該白色板における輝度（ｃｄ／ｍ２）を１とした場合の比の最大値である。
＜ハリコシ＞
試験者３人の手触り判定により、「ハリコシがある。」「ややハリコシがある。」「ハリコシがない。」の３段階に評価した。
＜ギラギラ感＞
試験者３人の目視判定により、「ギラギラ感がなく良好である。」「ややギラギラ感がある。」「ギラギラ感があり不良である。」の３段階に評価した。
＜柔軟性＞
試験者３人の手触り判定により、「ロール収納が可能なほど柔軟である。」「やや柔軟である。」「柔軟でない。」の３段階に評価した。
【００２５】
［実施例１］
住友軽金属（株）製の厚み１５μｍのアルミ箔「ＢＥＳＰＡ」（商品名）（一方の面は鏡面、他方の面は表面粗さＲａ（平均粗さ）が０．２３〜０．２８の艶消し面）の艶消し面表面にアクリル樹脂をコーテングし反射層を得た。
【００２６】
一方、総繊度１５５ｄｔｅｘ／４８フィラメントの、ポリエチレンテレフタレートからなる仮撚捲縮加工糸（帝人ファイバー（株）製）を経糸および緯糸に用いて、ポプリン（平組織織物）を製織した後、黒色に染色することにより基布を得た。得られた基布において、経密度２００本／２．５４ｃｍ、緯密度１２０本／２．５４ｃｍ、目付け１５０ｇ／ｍ２であった。
【００２７】
次いで、基布の面積が反射層の面積よりも大きくなるように裁断した後、前記の反射層と基布とを、反射層の鏡面が基布に接するように下記のボンデング条件で貼り合わせることにより、反射型スクリーンを得た。
（ボンデング条件）
・接着剤：無黄変型湿気硬化ウレタン系接着剤  三井武田ケミカル社製タケメルトＭＡ３５０１（商品名）
・ボンデングマシーン：ヒラノテクシード社製、機種Ｒ−Ｗ１
・加熱条件：１００℃、樹脂溶融温度    １００℃
・エージング条件：４０℃、２４時間
【００２８】
得られた反射型スクリーンにおいて、ピークゲインが３．０、ハーフゲインの視野角度の幅が−６０度〜＋６０度と、広い視野角度で光の高反射率を有するものであった。また、ギラギラ感がなく良好であり、ハリコシがあり、また、ロール収納が可能なほど柔軟であった。
【００２９】
［比較例１］
ホワイトシートにシルバーインキを塗布した、市販の反射型スクリーン（（株）オーエス製、スクリーン生地：シルバー）について、ピークゲイン値およびハーフゲインの視野角度の幅を測定したところ、ピークゲインが３．６、ハーフゲインの視野角度の幅が−１４度〜＋１４度と、実施例１で得られた反射型スクリーンに比べて、狭い視野角の範囲内でしか光の高反射率が得られなかった。
【００３０】
［比較例２］
黒のバック生地の前面にパール顔料をグラビアプリントした、市販の反射型スクリーン（（株）オーエス製、スクリーン生地：パール）について、ピークゲイン値およびハーフゲインの視野角度の幅を測定したところ、ピークゲインが１．４、ハーフゲインの視野角度の幅が−５２度〜＋５２度と、実施例１で得られた反射型スクリーンに比べて、光の反射率が低いものであった。
【産業上の利用可能性】
【００３１】
本発明によれば、広い視野角度で光の高反射率が得られる反射型スクリーンが提供され、その工業的価値は極めて大である。
【図面の簡単な説明】
【００３２】
【図１】本発明に係る反射型スクリーンの１例を模式的に示すものであり、矢印は投射光の方向をしめす。
【符号の説明】
【００３３】
１  反射層
２  基布
３  艶消し面
【図１】
2007025043.tif 000003